(57)【要約】【課題】被処理水中の塗料を、容易にかつ効率的に回収し得る水処理剤及び水処理方法を提供する。【解決手段】塗料を含む被処理水に用いられる水処理剤であって、第四級アンモニウム塩の窒素原子にベンジル基が結合した構造を有する、（メタ）アクリル酸エステルの第四級アンモニウム塩に由来する構成単位を有し、かつ固有粘度が０．３〜２．０ｄＬ／ｇであるカチオン性重合体を含む、水処理剤；並びに当該水処理剤を被処理水に添加する水処理方法を提供する。【選択図】なし【特許請求の範囲】
【請求項１】
塗料を含む被処理水に用いられる水処理剤であって、
第四級アンモニウム塩の窒素原子にベンジル基が結合した構造を有する、（メタ）アクリル酸エステルの第四級アンモニウム塩に由来する構成単位を有し、かつ固有粘度が０．３〜２．０ｄＬ／ｇであるカチオン性重合体を含む、水処理剤。
【請求項２】
前記被処理水が、湿式塗装ブースにおける循環水である請求項１に記載の水処理剤。
【請求項３】
前記（メタ）アクリル酸エステルの第四級アンモニウム塩が、（メタ）アクリロイルオキシアルキルベンジルジアルキルアンモニウム塩である請求項１又は２に記載の水処理剤。
【請求項４】
前記（メタ）アクリル酸エステルの第四級アンモニウム塩が、［２−（（メタ）アクリロイルオキシ）エチル］ベンジルジメチルアミニウム・クロリドである請求項１〜３の何れか１項に記載の水処理剤。
【請求項５】
前記カチオン性重合体が前記（メタ）アクリル酸エステルの第四級アンモニウム塩の単独重合体である請求項１〜４の何れか１項に記載の水処理剤。
【請求項６】
前記カチオン性重合体の質量平均分子量が２万〜１５万である請求項１〜５の何れか１項に記載の水処理剤。
【請求項７】
さらに不粘着化剤を含む請求項１〜６の何れか１項に記載の水処理剤。
【請求項８】
前記不粘着化剤がフェノール系樹脂である請求項７に記載の水処理剤。
【請求項９】
塗料を含む被処理水に、請求項１〜８の何れか１項に記載の水処理剤を添加する水処理方法。
【発明の詳細な説明】
【技術分野】
【０００１】
本発明は、塗料を含む被処理水に用いられる水処理剤、及びその水処理剤を用いた水処理方法に関する。
【背景技術】
【０００２】
自動車、家庭用電化製品、樹脂成形品、及び金属製品等の様々な製品分野における塗装工程では、湿式塗装ブースにおいてスプレー塗装が行われている。この塗装工程では、一般的に、被塗装物に噴霧された塗料の歩留は１００％ではなく、塗料がオーバースプレーされ、余剰塗料が生じる。例えば自動車の塗装においては、車体に噴霧された塗料の歩留は６０〜８０％程度であり、使用塗料の４０〜２０％は次工程で除去すべき余剰塗料である。
このため、湿式塗装ブースでは、一般的に、循環水による水洗処理によって余剰塗料が捕集され、捕集された余剰塗料が循環水から回収されることが行われている。
【０００３】
湿式塗装ブースにおける循環水中の余剰塗料を回収する方法の一例として、余剰塗料を不粘着化し、不粘着化した塗料を循環水槽で浮上分離する方法がある。
例えば特許文献１には、「塗装ブース循環水に、該循環水中の余剰塗料を不粘着化する薬剤及びカチオン性樹脂エマルションを添加することを特徴とする塗装ブース循環水の処理方法」が開示されている。この方法は、塗装ブースの循環水中の余剰塗料を不粘着化した塗料スラッジを循環水槽で浮上分離することにより、塗料スラッジの沈降、堆積を防止しようというものである。
【０００４】
また、特許文献２には、「水性塗料及び／又は溶剤型塗料を含む湿式塗装ブース循環水に、フェノール樹脂とカチオン系ポリマーとを所定量添加して、該循環水中の塗料を凝集処理する方法」が開示されている。この方法は、湿式塗装ブースにおける循環水中の塗料を効率的に凝集処理して、分離除去しようというものである。
【先行技術文献】
【特許文献】
【０００５】
【特許文献１】特開２００３−７１４３４号公報
【特許文献２】特開２００４−３３７６７１号公報
【発明の概要】
【発明が解決しようとする課題】
【０００６】
ところで、通常、塗料スラッジの比重は水より重く、循環水にエアーを吹き込んで塗料スラッジを浮上させるといった従来の浮上分離方法では、塗料スラッジを十分に浮上させることができず回収が難しい。
しかし、塗料スラッジが循環水槽内に多量に沈殿し堆積することとなると、循環水槽内に滞留する循環水量が減少するため、循環水槽内での循環水処理が不十分となって塗料スラッジがさらに堆積する。また、堆積した塗料スラッジの底部は嫌気性雰囲気となり易く、硫化水素等の有毒ガスが発生するおそれもあり、作業環境上好ましくない事態が生じる可能性もある。このため、湿式塗装ブースでは定期的に循環水槽等の清掃作業が必要であり、手間がかかるとともに稼動率を下げる要因となっている。
また、工業的に使用されている塗料には様々な種類があるが、湿式塗装では水性塗料と溶剤型塗料とに大別される。従来、溶剤型塗料が多用されてきたが、溶剤による環境への影響を考慮して、近年は水性塗料の使用が多くなっている。このため、湿式塗料ブースにおいては、溶剤型塗料だけではなく、水性塗料を単独で使用したり、溶剤型塗料と水性塗料を併用したりすることもある。
【０００７】
上述のような種々の実情から、湿式塗装ブースなど、水性塗料、溶剤型塗料又はこれらの混合塗料を用いた塗装場において、湿式塗装ブースにおける循環水などの塗料を含む被処理水から、塗料を効率よく分離できることが望まれている。
【０００８】
そこで、本発明は、被処理水中の塗料を、容易にかつ効率的に回収し得る水処理剤及び水処理方法を提供することを主目的とする。
【課題を解決するための手段】
【０００９】
すなわち、本発明は、塗料を含む被処理水に用いられる水処理剤であって、第四級アンモニウム塩の窒素原子にベンジル基が結合した構造を有する、（メタ）アクリル酸エステルの第四級アンモニウム塩に由来する構成単位を有し、かつ固有粘度が０．３〜２．０ｄＬ／ｇであるカチオン性重合体を含む、水処理剤を提供する。
前記被処理水は、湿式塗装ブースにおける循環水であってもよい。
前記（メタ）アクリル酸エステルの第四級アンモニウム塩として、（メタ）アクリロイルオキシアルキルベンジルジアルキルアンモニウム塩を用いてもよい。
前記（メタ）アクリル酸エステルの第四級アンモニウム塩として、［２−（（メタ）アクリロイルオキシ）エチル］ベンジルジメチルアミニウム・クロリドを用いてもよい。
前記カチオン性重合体は、前記（メタ）アクリル酸エステルの第四級アンモニウム塩の単独重合体であってもよい。
前記カチオン性重合体として、質量平均分子量が２万〜１５万であるカチオン性重合体を用いてもよい。
この水処理剤には、さらに不粘着化剤を含んでもよい。この不粘着化剤として、フェノール系樹脂を用いてもよい。
また、本発明は、本発明に係る水処理剤を被処理水に添加する水処理方法を提供する。
【発明の効果】
【００１０】
本発明によれば、被処理水中の塗料を、容易にかつ効率的に回収し得る水処理剤及び水処理方法を提供することができる。
【図面の簡単な説明】
【００１１】
【図１】図１は、湿式塗装ブースにおける循環水系の一例を示す系統図である。
【図２Ａ】図２Ａは、実施例における水処理試験で用いた試験装置を示す模式図である。
【図２Ｂ】図２Ｂは、実施例における水処理試験で用いた試験装置の一部を上方から視た模式図である。
【発明を実施するための形態】
【００１２】
以下、本発明を実施するための形態について、詳細に説明する。なお、本発明は、以下に説明する実施形態に限定されるものではない。
【００１３】
＜水処理剤＞
まず、本発明の実施形態に係る水処理剤について説明する。
本実施形態の水処理剤は、第四級アンモニウム塩の窒素原子にベンジル基が結合した構造を有する、（メタ）アクリル酸エステルの第四級アンモニウム塩に由来する構成単位を有し、かつ固有粘度が０．３〜２．０ｄＬ／ｇであるカチオン性重合体を含む。
そして、この水処理剤は、塗料を含む被処理水に用いられるものである。
【００１４】
「塗料を含む被処理水に用いられる」ことには、塗料を含む被処理水に水処理剤が添加されて用いられる場合のほか、塗料を含む前の前段被処理水（例えば水洗水）に予め当該水処理剤を添加しておき、その前段被処理水で塗料を捕集する場合のような、水処理剤の添加後に被処理水に塗料が含まれることとなる場合も含まれる。
【００１５】
被処理水に含まれる塗料の種類は特に限定されず、被処理水中に水性塗料又は溶剤型塗料が単独で存在してもよく、水性塗料と溶剤型塗料が併存してもよい。
このような被処理水としては、湿式塗装ブースにおける循環水が好適であり、本実施形態の水処理剤は、湿式塗装ブースにおける循環水処理剤として好適である。
【００１６】
湿式塗装ブース内では、循環水による水洗処理によって余剰塗料が捕集される。捕集された余剰塗料は、循環水と共に循環水槽に送られ、循環水槽において循環水から回収される。循環水槽内の循環水は再び湿式塗装ブースに戻され、水洗処理に使用される。
本実施形態の水処理剤を好適な湿式塗装ブースの循環水に用いる場合、例えば、循環水が湿式塗装ブースから循環水槽へ流れる経路（配管）、循環水槽から湿式塗装ブースへ流れる経路（配管）、湿式塗装ブース内で流れる経路、又は循環水槽において、当該水処理剤を用いることができる。
このようにすることで、余剰塗料が配管や循環水槽等に付着することを抑制し、余剰塗料の回収効率の向上に寄与することが可能となる。
【００１７】
本実施形態の水処理剤は、上記カチオン性重合体を有効成分として含むことで、被処理水中の塗料を凝結作用によって不溶化し、かつフロック化させることができると考えられる。これにより、固液分離を容易にし、被処理水からの塗料の効率的な回収に寄与することができる。
この水処理剤を、湿式塗装ブースにおける循環水に用いられる水処理剤とすることで、上記カチオン性重合体が塗装ブースの循環水中に存在する微細な塗料粒子を凝結作用によって不溶化、フロック化させることができると考えられる。これにより、固液分離を容易にし、塗装ブースにおける循環水中の余剰塗料を効率的に回収することに寄与できる。また、上記カチオン性重合体が有するベンジル基による疎水性、かつフロック化によりみかけ比重が軽くなるため、塗料スラッジの浮上速度を向上させることが可能となり、これにより、循環水の水面に浮上分離した塗料スラッジを容易かつ効率的に回収できる。
【００１８】
上記カチオン性重合体は、固有粘度が０．３〜２．０ｄＬ／ｇであることにより、被処理水中の塗料スラッジの浮上速度を向上させることが可能となる。この観点から、カチオン性重合体の固有粘度は、好ましくは０．３〜１．５ｄＬ／ｇ、より好ましくは０．４〜１．０ｄＬ／ｇ、さらに好ましくは０．５〜１．０ｄＬ／ｇである。
なお、本開示において、カチオン性重合体の「固有粘度」は、溶媒として０．２Ｎ塩化ナトリウム水溶液を用い、キャノン・フェンスケ型粘度計にて２５℃で測定した値であり、以下の説明においても同様である。
【００１９】
本実施形態の水処理剤に有効成分として含有されるカチオン性重合体は、（メタ）アクリル酸エステルの第四級アンモニウム塩に由来する構成単位（Ａ）を有する重合体である。そして、その構成単位（Ａ）において第四級アンモニウム塩の窒素原子にベンジル基が結合した構造を有する。
なお、本開示において、「（メタ）アクリル」の文言は、アクリル及びメタクリルの両方が含まれることを意味する。
【００２０】
このカチオン性重合体として、前記構成単位（Ａ）は、下記一般式（I）で表されるカチオン性構成単位（Ａ−I）であることが好ましい。
【００２１】
【化１】
2015188846.tif 000002
【００２２】
上記一般式（I）において、Ｒ1は水素原子又はメチル基を表し、Ｒ2及びＲ3は、それぞれ独立に炭素数１〜４のアルキル基を表す。Ａ1は、炭素数２〜４の直鎖状又は分岐鎖状のアルキレン基を表す。ａは整数であり、通常、１〜３である。（Ｘ1）a-は、価数ａのアニオン性対イオンを表す。
【００２３】
Ｒ2及びＲ3で表される炭素数１〜４のアルキル基としては、メチル基、エチル基、ｎ−プロピル基、イソプロピル基、ｎ−ブチル基、イソブチル基、ｓｅｃ−ブチル基、ｔｅｒｔ−ブチル基が挙げられる。これらのうち、Ｒ2及びＲ3はともにメチル基であることがより好ましい。
Ａ1で表される炭素数２〜４の直鎖状又は分岐鎖状のアルキレン基としては、エチレン基、プロピレン基、トリメチレン基、各種ブチレン基が挙げられる。これらのうち、Ａ１はエチレン基がより好ましい。
【００２４】
（Ｘ1）a-で表される価数ａのアニオン性対イオンとしては、フッ化物イオン（Ｆ−）、塩化物イオン（Ｃｌ−）、臭化物イオン（Ｂｒ−）、及びヨウ化物イオン（Ｉ−）等のハロゲン化物イオン、硫酸イオン（ＳＯ４２−）、硝酸イオン（ＮＯ３−）、リン酸イオン（ＰＯ４３−）、メチル硫酸イオン（ＣＨ３ＳＯ４−）、並びに過塩素酸イオン（ＣｌＯ４−）などが挙げられる。これらのアニオン性対イオンのうち、ハロゲン化物イオンが好ましく、塩化物イオン、臭化物イオンがより好ましく、塩化物イオンがさらに好ましい。
【００２５】
上記一般式（I）で表される構成単位（Ａ−I）を形成する単量体の（メタ）アクリル酸エステルの第四級アンモニウム塩としては、（メタ）アクリロイルオキシアルキルベンジルジアルキルアンモニウム塩を挙げることができる。
なお、本開示において、「（メタ）アクリロイル」の文言は、アクリロイル及びメタクリロイルの両方が含まれることを意味する。
【００２６】
（メタ）アクリロイルオキシアルキルベンジルジアルキルアンモニウム塩の具体例としては、［２−（アクリロイルオキシ）エチル］ベンジルジメチルアンモニウム塩、［２−（アクリロイルオキシ）エチル］ベンジルジエチルアンモニウム塩、［２−（アクリロイルオキシ）エチル］ベンジルエチルメチルアンモニウム塩、［２−（メタクリロイルオキシ）エチル］ベンジルジメチルアンモニウム塩、［２−（メタクリロイルオキシ）エチル］ベンジルジエチルアンモニウム塩、［２−（メタクリロイルオキシ）エチル］ベンジルエチルメチルアンモニウム塩、［３−（アクリロイルオキシ）プロピル］ベンジルジメチルアンモニウム塩、［３−（アクリロイルオキシ）プロピル］ベンジルジエチルアンモニウム塩、［３−（アクリロイルオキシ）プロピル］ベンジルエチルメチルアンモニウム塩、［３−（メタクリロイルオキシ）プロピル］ベンジルジメチルアンモニウム塩、［３−（メタクリロイルオキシ）プロピル］ベンジルジエチルアンモニウム塩、［３−（メタクリロイルオキシ）プロピル］ベンジルエチルメチルアンモニウム塩などが挙げられる。
これらの単量体は１種を単独で用いてもよく、２種以上を組み合わせて用いてもよい
【００２７】
上記構成単位（Ａ−I）を与える単量体のうち、［２−（（メタ）アクリロイルオキシ）エチル］ベンジルジメチルアンモニウム塩が好ましく、[２−（メタクリロイルオキシ）エチル]ベンジルジメチルアンモニウム塩がより好ましく、[２−（メタクリロイルオキシ）エチル]ベンジルジメチルアミニウム・クロリドがさらに好ましい。
【００２８】
上記カチオン性重合体は、上記構成単位（Ａ）を有する重合体であれば、単独重合体でもよく、構成単位（Ａ）のうちの構成単位（Ａ−I）と他の構成単位（Ａ）とを有する共重合体でもよく、構成単位（Ａ）と他種の構成単位とを有する共重合体でもよい。
カチオン性重合体は、好ましくは実質的に構成単位（Ａ）のみからなる単独重合体、構成単位（Ａ）を与える単量体の単独重合体であり、より好ましくは実質的に構成単位（Ａ−I）のみからなる単独重合体、構成単位（Ａ−I）を与える単量体の単独重合体である。
これらのうち、［２−（（メタ）アクリロイルオキシ）エチル］ベンジルジメチルアンモニウム塩の単独重合体が好ましく、[２−（メタクリロイルオキシ）エチル]ベンジルジメチルアンモニウム塩の単独重合体がより好ましく、[２−（メタクリロイルオキシ）エチル]ベンジルジメチルアミニウム・クロリドの単独重合体がさらに好ましい。
【００２９】
なお、上記「他種の構成単位」としては、例えば、下記一般式（II）で表されるノニオン性構成単位（Ｂ）、下記一般式（III）で表されるカチオン性構成単位（Ｃ）が挙げられる。カチオン性重合体は、上記構成単位（Ａ）と、構成単位（Ｂ）及び／又は構成単位（Ｃ）とを有するカチオン性共重合体であってもよい。
【００３０】
【化２】
2015188846.tif 000003
【００３１】
【化３】
2015188846.tif 000004
【００３２】
上記一般式（II）において、Ｒ４は水素原子又はメチル基を表し、Ｒ５及びＲ６は、それぞれ独立に水素原子、炭素数１〜３のアルキル基又はジメチルアミノアルキル基を表す。
炭素数１〜３のアルキル基としては、メチル基、エチル基、ｎ−プロピル基及びイソプロピル基が挙げられる。ジメチルアミノアルキル基としては、２−ジメチルアミノエチル基、３−ジメチルアミノプロピル基などが挙げられる。
【００３３】
上記一般式（III）において、Ｒ７は水素原子又はメチル基を表し、Ｒ８、Ｒ９及びＲ１０は、それぞれ独立に炭素数１〜４のアルキル基を表す。Ａ２は、炭素数２〜４の直鎖状又は分岐鎖状のアルキレン基を表す。（Ｘ２）ｂ−は、価数ｂのアニオン性対イオンを表し、ｂは通常１〜３の整数である。
Ｒ８、Ｒ９及びＲ１０の具体例は、上記一般式（I）におけるＲ２及びＲ３と同様であり、
Ａ２の具体例は、上記一般式（I）におけるＡ１と同様であり、（Ｘ２）ｂ−の具体例は、上記一般式（I）における（Ｘ１）ａ−と同様である。
【００３４】
上記一般式（II）で表わされるノニオン性構成単位（Ｂ）を形成する単量体としては、例えばアクリルアミド、Ｎ−メチルアクリルアミド、Ｎ−エチルアクリルアミド、Ｎ−イソプロピルアクリルアミド、Ｎ，Ｎ−ジメチルアクリルアミド、Ｎ，Ｎ−ジエチルアクリルアミド、Ｎ，Ｎ−ジイソプロピルアクリルアミド、Ｎ−エチル−Ｎ−メチルアクリルアミド、メタクリルアミド、Ｎ−メチルメタクリルアミド、Ｎ−エチルメタクリルアミド、Ｎ−イソプロピルメタクリルアミド、Ｎ，Ｎ−ジメチルメタクリルアミド、Ｎ，Ｎ−ジエチルメタクリルアミド、Ｎ，Ｎ−ジイソプロピルメタクリルアミド、Ｎ−エチル−Ｎ−メチルメタクリルアミド、Ｎ−（２−ジメチルアミノエチル）アクリルアミド、Ｎ−（２−ジメチルアミノエチル）メタクリルアミド、Ｎ−（３−ジメチルアミノプロピル）アクリルアミド、Ｎ−（３−ジメチルアミノプロピル）メタクリルアミドなどの（メタ）アクリルアミド類が挙げられる。
【００３５】
上記一般式（III）で表されるカチオン性構成単位（Ｃ）を形成する単量体としては、（メタ）アクリロイルオキシアルキル（トリアルキル）アンモニウム塩を挙げることができる。
具体的には、［２−（アクリロイルオキシ）エチル］トリメチルアンモニウム塩、［２−（アクリロイルオキシ）エチル］トリエチルアンモニウム塩、［２−（アクリロイルオキシ）エチル］エチルジメチルアンモニウム塩、［２−（メタクリロイルオキシ）エチル］トリメチルアンモニウム塩、［２−（メタクリロイルオキシ）エチル］トリエチルアンモニウム塩、［２−（メタクリロイルオキシ）エチル］エチルジメチルアンモニウム塩、［３−（アクリロイルオキシ）プロピル］トリメチルアンモニウム塩、［３−（アクリロイルオキシ）プロピル］トリエチルアンモニウム塩、［３−（アクリロイルオキシ）プロピル］エチルジメチルアンモニウム塩、［３−（メタクリロイルオキシ）プロピル］トリメチルアンモニウム塩、［３−（メタクリロイルオキシ）プロピル］トリエチルアンモニウム塩、［３−（メタクリロイルオキシ）プロピル］エチルジメチルアンモニウム塩などが挙げられる。
【００３６】
上記の他種の構成単位（Ｂ）及び（Ｃ）を与える各単量体についても、１種を単独で用いてもよく、２種以上を組み合わせて用いてもよい。
【００３７】
カチオン性重合体の重合方法については特に制限はなく、一般的な重合方法を採用することができる。例えば、水溶液重合であれば、重合開始剤として過硫酸カリウム、過硫酸アンモニウム、２，２’−アゾビス（２−アミジノプロパン）二塩酸塩や、レドックス系の開始剤などを用いることができる。また、逆相の懸濁重合であれば、重合開始剤として前記と同様なものを用いることができるし、一方逆相のエマルション重合であれば、前記重合開始剤以外に、アゾビスイソブチロニトリルや過酸化ベンゾイルなどの水不溶性開始剤を用いて重合を行ってもよい。
カチオン性重合体は、水溶液、懸濁液、乳化液のいずれの形態でも用いることができる。
【００３８】
カチオン性重合体の質量平均分子量は特に限定されないが、湿式塗装ブースにおける余剰塗料などの被処理水中の塗料の凝集性能などの観点から、２万〜５００万であることが好ましく、２万〜１００万であることがより好ましく、２万〜１５万であることがさらに好ましい。この質量平均分子量は、ゲルパーミエーションクロマトグラフィー法（ＧＰＣ法）により、溶離液として０．１モル／Ｌ塩化ナトリウム水溶液を用いて測定したポリエチレングリコール換算の値である。
【００３９】
カチオン性重合体は、湿式塗装ブースの循環水など、塗料を含む被処理水を本実施形態の水処理剤にて処理するため、当該カチオン性重合体を含有させて有効成分とする水処理剤として使用することが可能である。
当該カチオン性重合体の使用量は、特に限定されないが、効率的に塗料を凝集させるため、塗料が荷電中和されるように設定することが好ましい。例えば、被処理水中の塗料（塗料の固形分）の質量に対して、カチオン性重合体を、有効成分量（樹脂固形分量）として好ましくは０．５〜１０．０質量％、より好ましくは１．０〜８．０質量％、さらに好ましくは２．０〜６．０質量％使用することができる。
塗料の荷電量は、粒子電荷測定装置（ＰＣＤ装置、ミューテック社製）を用いた粒子電荷測定法等、公知の方法により測定することができる。
【００４０】
本実施形態の水処理剤には、上記カチオン性重合体のほか、後述する不粘着化剤、有機又は無機凝結剤、及び消泡剤、並びに水等の溶媒又は分散媒体などの他の成分を含有してもよい。
【００４１】
水処理剤中のカチオン性重合体の含有割合は、特に限定されないが、有効成分量（樹脂固形分量）として１０〜５０質量％が好ましく、１０〜４０質量％がより好ましく、２０〜３０質量％がさらに好ましい。
【００４２】
本実施形態の水処理剤は、例えば上記カチオン性重合体と、他の成分とを含有する１剤型としてもよく、上記カチオン性重合体と他の成分とを別々の剤として多剤型（例えば、キット型）としてもよい。１剤型は使用の際の取り扱いが容易であり、多剤型は別々に添加することができるので被処理水中に含まれる塗料の種類等に応じて用法（添加時期、添加量、添加場所等）の調整が容易である。
【００４３】
本実施形態の水処理剤の形態は、特に限定されず、液状、固体状、半固体状の何れでもよく、液状であれば、カチオン性重合体を含む水溶液、懸濁液及び乳化液等としてもよい。例えば、水処理剤に用いる上記カチオン性重合体、及び他の成分は、それぞれ固体で、又は水等の溶剤にて溶液若しくは分散液などの形態で用いられてもよい。上記カチオン性重合体と他の成分とを容易に混合し一剤化でき、被処理水に添加するだけでよいといった取り扱い易さから、水処理剤の形態は液状とすることがより好ましい。
【００４４】
本実施形態の水処理剤は、不粘着化剤を含んでいてもよい。不粘着化剤は、湿式塗装ブースにおける余剰塗料などの塗料を不粘着化し、塗装ブースの循環水などの被処理水中でスラッジとして分散させ、分離回収を容易にするための薬剤である。
不粘着化剤としては、特に限定されず、被処理水中の塗料を不粘着化する薬剤として従来知られている化合物を用いることができる。不粘着化剤として、例えば、フェノール系樹脂、クレー、ベントナイト、セピオライト、ヘクトライト、アルミン酸ソーダ、硫酸バンド、ポリ塩化アルミニウム、塩基性塩化アルミニウム、及び硝酸アルミニウム等を用いることができる。これらの不粘着化剤は１種を単独で用いてもよく、２種以上を併用してもよい。
【００４５】
これらの不粘着化剤のうち、塗料の不粘着化や塗料スラッジの浮上効果の観点から、フェノール系樹脂が好ましい。例えば、フェノール、クレゾール、キシレノール等のフェノール類と、ホルムアルデヒド等のアルデヒド類との縮合物又はその変性物であって、架橋硬化する前のフェノール系樹脂が挙げられる。具体的には、フェノールとホルムアルデヒドとの縮合物、クレゾールとホルムアルデヒドとの縮合物、キシレノールとホルムアルデヒドとの縮合物、これらのフェノール系樹脂をアルキル化して得られるアルキル変性フェノール系樹脂、ポリビニルフェノールなどを挙げることができる。
フェノール系樹脂はノボラック型であっても、レゾール型であってもよく、好ましくはノボラック型である。分子量は１０００以下であることが好ましい。これらは１種用いてもよく、２種以上を組み合わせて用いてもよい。
【００４６】
これらのフェノール系樹脂は水に難溶であるので、水に溶解可能な溶媒に溶解又は分散させるなどして溶液状又はエマルジョンとして用いるのが好ましい。使用される溶媒としてはアセトン等のケトン、酢酸メチル等のエステル、メタノール等のアルコール等の水溶性有機溶媒、アルカリ水溶液、アミン等が挙げられるが水酸化ナトリウム水溶液や水酸化カリウム水溶液などのアルカリ水溶液に溶解して用いるのが好ましい。
フェノール系樹脂をアルカリ水溶液として用いる場合、このアルカリ水溶液はアルカリ剤濃度１〜２５質量％、フェノール系樹脂濃度１〜５０質量％の範囲とすることが好ましい。
【００４７】
不粘着化剤の使用量は、本発明の効果を損なわない限り、被処理水中の塗料の量及び種類等に応じて適宜設定することができる。例えば、被処理水中の塗料（塗料の固形分）の質量に対して、不粘着化剤を有効成分量（樹脂固形分量）として好ましくは５．０〜２０．０質量％、より好ましくは６．０〜１８．０質量％、さらに好ましくは８．０〜１７．０質量％使用することができる。
【００４８】
カチオン性重合体と不粘着化剤の使用割合（含有割合）は特に限定されないが、不粘着化剤を、カチオン性重合体に対して、有効成分量（樹脂固形分量）として、好ましくは１．０〜２０．０倍量、より好ましくは１．５〜１０．０倍量、さらに好ましくは２．０〜７．５倍量の割合で用いることができる。カチオン性重合体と不粘着化剤をこのような使用割合で用いることで塗料スラッジの浮上速度をより向上させることが可能となる。
【００４９】
なお、本実施形態の水処理剤に不粘着化剤を含ませるには、カチオン性重合体を含む水処理剤に不粘着化剤を混合して調製することができる。
【００５０】
本実施形態の水処理剤に含まれてもよい有機凝結剤としては、例えばジメチルジアリルアンモニウムクロリド重合物、アルキルアミン−エピクロルヒドリン縮合物、エチレンイミン重合物、アルキレンジクロリド−ポリアルキレンポリアミン縮合物、ジメチルアミノエチルアクリレート系重合物、ジメチルアミノエチルメタクリレート系重合物、ポリビニルアミジンなどのカチオン性有機高分子化合物を用いることができる。
また、本実施形態の水処理剤に含まれてもよい無機凝結剤としては、例えばポリ塩化アルミニウム、硫酸アルミニウム、塩化第二鉄、硫酸第一鉄、ポリ硫酸鉄、その他一般の水処理で用いられている多価金属塩などを用いることができる。
これらの有機又は無機凝結剤は１種を単独で用いてもよく、２種以上を組み合わせて用いてもよい。
【００５１】
本実施形態の水処理剤に含まれてもよい消泡剤としては、例えば疎水性有機溶剤、脂肪酸多価金属塩、疎水性無機粉体、消泡性非イオン系界面活性剤などを用いることができる。
疎水性有機溶剤としては、例えばパラフィン系炭化水素、ナフテン系炭化水素、及び石油系溶剤などが挙げられる。脂肪酸多価金属塩としては、例えばラウリン酸、パルミチン酸、ステアリン酸、オレイン酸、及びエルカ酸などの脂肪酸のマグネシウム、アルミニウム、カルシウム、鉄、亜鉛、ニッケル、及びバリウムなどの金属塩が挙げられる。疎水性無機粉体としては、例えば疎水性シリカ、アルミナ、及び酸化マグネシウムなどが挙げられる。非イオン系界面活性剤としては、例えばグリセリン脂肪酸エステル、ソルビタン脂肪酸エステル、及びポリエチレングリコール脂肪酸エステル等の脂肪酸エステル、並びにポリエチレングリコール、ポリオキシエチレンポリオキシプロピレン、及びポリオキシエチレンアルキルエーテル等のエーテル型などが挙げられる。
これらの消泡剤は１種を単独で用いてもよく、２種以上を組み合わせて用いてもよい。
当該消泡剤は、余剰塗料の固液分離、粕浮上、排出を安定的に行うために用いられる。
【００５２】
以上詳述した本実施形態の水処理剤は、第四級アンモニウム塩の窒素原子にベンジル基が結合した構造を有する、（メタ）アクリル酸エステルの第四級アンモニウム塩に由来する構成単位を有し、かつ０．３〜２．０ｄＬ／ｇの固有粘度を有するカチオン性重合体を有効成分とする。この水処理剤が湿式塗装ブースの循環水等の塗料を含む被処理水に用いられることで、当該カチオン性重合体が被処理水中の塗料に結合し、被処理水を処理することができる。そして、本実施形態の水処理剤は、被処理水中の塗料を凝集させ、かつフロック化させて、塗料スラッジの浮上速度を向上させることができる。
【００５３】
従来のカチオン性の凝結剤では、被処理水中の塗料（例えば湿式塗装ブースにおける循環水中の余剰塗料）を不溶化することはできても、不溶化した塗料粒子がフロック化し難い。そのため、被処理水からの塗料スラッジの固液分離は不十分であり、その結果、被処理水中の塗料を容易にかつ効率的に回収することは困難である。
また、一般に、被処理水中の塗料粒子をフロック化させることを目的とした場合、固有粘度が高い（分子量が大きい）高分子を水処理剤として用いている。これは、長い鎖状の分子構造によって、多数の塗料粒子を吸着し、さらに架橋作用によって大きなフロックを形成すると考えられるためである。
しかし、本発明者は、固有粘度が低い（分子量が小さい）カチオン性重合体が被処理水中の塗料粒子をフロック化させること、さらに上記カチオン性重合体によって形成されたフロックは、従来の固有粘度が高い高分子量の重合体によって形成されたフロックと比較して見かけ比重が軽くなると考えられ、これにより浮上速度が向上することを見出した。
【００５４】
本実施形態の水処理剤に用いられる上記カチオン性重合体は、アニオンに荷電した塗料粒子の表面電位を中和するため、粒子相互の反発力が弱まって凝集すると考えられる。また、上記カチオン性重合体は疎水性の強いベンジル基を有することから、余剰塗料の疎水性部分と結合すると共に塗料スラッジを不溶化すると考えられる。この結果、上記カチオン性重合体が低い固有粘度を有することも相俟って、フロック化した塗料スラッジは、見かけ比重が軽くなって浮上速度が速くなり、容易にかつ効率的に塗料スラッジを浮上分離させることが可能となると考えられる。
【００５５】
また、カチオン性重合体と共に、不粘着化剤として、フェノール系樹脂のアルカリ水溶液を併用することで、被処理水中の塗料をより容易にかつ効率的に回収することが可能となる。
フェノール系樹脂をアルカリ水溶液等に溶解させて被処理水に添加すると、フェノール系樹脂は溶解状態又はコロイド状で分散する。この際、カチオン性重合体が存在するとフェノール系樹脂は荷電中和されて凝集、不溶化する。一方、被処理水中に溶解又はコロイド状に分散している塗料もカチオン性重合体により、荷電中和されて凝集、不溶化するが、フェノール系樹脂がカチオン性重合体によって不溶化される際、この凝集した塗料を巻き込んだ形でフロック化して凝集する。塗料を巻き込んだ形で凝集したフェノール系樹脂のフロックは、ある程度の大きさの粒子となるので、見かけ比重が軽くなり、浮上速度が向上すると考えられる。
【００５６】
＜水処理方法＞
次に本発明の実施形態に係る水処理方法について説明する。
本実施形態の水処理方法は、上述のカチオン性重合体を含む水処理剤を前述した被処理水に添加するものである。
【００５７】
本実施形態の水処理方法では、上述した水処理剤、又は当該水処理剤に使用する各成分を、同時期に又は別々の時期に、被処理水に添加することができる。
例えば、上記カチオン性重合体と、必要に応じて用いられる上記不粘着化剤、凝結剤及び消泡剤等の他の成分とを別個に、被処理水に同時期に又は別々の時期に添加してもよい。また、水処理剤に上記不粘着化剤等の他の成分を含まない場合、上記カチオン性重合体を含む水処理剤のほか、この水処理剤とは別個の不粘着化剤等の薬剤を被処理水に添加してもよい。
【００５８】
上記水処理剤、又は当該水処理剤に使用する各成分を被処理水に対して添加する工程又は場所は、特に限定されないが、上述の実施形態の水処理剤の説明で述べた通り、例えば、上記水処理剤を湿式塗装ブースの循環水に添加することが好ましい。
【００５９】
上記水処理剤、又は当該水処理剤に使用する各成分を、湿式塗装ブースの循環水に対して添加する工程又は場所も特に限定されない。例えば、循環水が湿式塗装ブースから循環水槽へ流れる経路（配管）、循環水槽から湿式塗装ブースへ流れる経路（配管）、湿式塗装ブース内で流れる経路、又は循環水槽に、上記水処理剤又は当該水処理剤に使用する各成分を添加することができる。
より具体的には、循環水が循環水槽から湿式塗装ブースへ流れる経路で上記不粘着化剤を添加し、湿式塗装ブースから循環水槽へ流れる経路又は循環水槽で上記カチオン性重合体を添加することが好ましい態様として挙げられる。また、循環水が湿式塗装ブースから循環水槽へ流れる経路で上記不粘着化剤を添加し、循環水槽で上記カチオン性重合体を添加することも好ましい態様として挙げられる。
このようにすることで、湿式塗装ブースにおいて生じた余剰塗料が循環水の経路（配管）や循環水槽等に付着することを抑制して、余剰塗料の回収効率を向上させることが可能となる。
【００６０】
上記水処理剤又は当該水処理剤に使用する各成分を湿式塗装ブースにおける循環水に添加する工程又は場所について、図１を参照してさらに述べる。
【００６１】
図１は、湿式塗装ブースにおける循環水系の一例を示す系統図である。
図１に示す湿式塗装ブースにおける循環水系では、循環水は、循環水槽４からポンプ１１により配管２１を通って、湿式塗装ブース１内の水膜板３上に供給される。湿式塗装ブース１内で塗装対象物２を塗装した際に生じた余剰塗料は、水膜板３上に流れる循環水に捕集され、循環水は配管２２を通って循環水槽４に戻される。循環水槽４内の循環水は、ポンプ１２により配管２４を通って、遠心分離機等の固液分離装置７に送られる。固液分離装置７によって分離された塗料スラッジは塗料スラッジ回収槽８に回収され、塗料スラッジが除去された循環水は、配管２５を通って循環水槽４に戻される。
なお、図１では、湿式塗装ブース１内の換気のための排気用ファン９及び排気用フィルター１０、循環水槽４内で循環水の流れを抑制するためのスクリーン５、並びにポンプ１１の吐出側に設けられた分岐配管２３を介して消泡剤等を添加する泡消シャワー６が設けられた構成を例示している。
【００６２】
図１に示す湿式塗装ブース循環水系における上記水処理剤の添加場所は特に限定されない。好適には、循環水槽４から湿式塗装ブース１への配管２１で上記不粘着化剤を添加し（図１中のブロック矢印Ａ参照）、湿式塗装ブース１から循環水槽４への配管２２（図１中のブロック矢印Ｂ参照）又は循環水槽４（図１中のブロック矢印Ｃ参照）で上記カチオン性重合体を添加することができる。また、湿式塗装ブース１から循環水槽４への配管２２（図１中のブロック矢印Ｂ参照）で不粘着化剤を添加し、循環水槽４（図１中のブロック矢印Ｃ参照）で上記カチオン性重合体を添加することも好適である。
このようにすることで、湿式塗装ブース１で生じた余剰塗料の循環水槽４等への付着を抑制して、余剰塗料の回収効率を向上させることが可能となる。
【００６３】
被処理水、好適には湿式塗装ブース循環水に対する上記水処理剤の添加量は、塗料スラッジの浮上分離性を考慮して決めることができる。その水処理剤の添加量は、通常、被処理水中の上記カチオン性重合体の濃度が、１０〜３００ｍｇ／Ｌとなるように添加することが好ましく、２０〜１００ｍｇ／Ｌとなるように添加することがより好ましい。
【００６４】
カチオン性重合体の添加量は、特に限定されないが、効率的に塗料を凝集させるため、塗料が荷電中和されるように添加量を設定することが好適である。カチオン性重合体の添加量は、被処理水中の塗料（塗料の固形分）の質量に対して、有効成分量（樹脂固形分量）として、０．５〜１０．０質量％が好ましく、１．０〜８．０質量％がより好ましく、２．０〜６．０質量％がさらに好ましい。
【００６５】
さらに、カチオン性重合体の添加量を被処理水中の荷電量が−５〜―２００μｅｑ／Ｌとなるように調整してもよい。荷電量をこのような範囲とすることで、塗料の凝集効率が向上して浮上分離が容易となり、安定した高い処理効果を維持することができる。
【００６６】
不粘着化剤の添加量は、本発明の目的を損なわない限り、被処理水中の塗料の量及び種類等に応じて自由に設定することができる。不粘着化剤の添加量は、被処理水中の塗料（塗料の固形分）の質量に対して、有効成分量（樹脂固形分量）として、例えば５．０〜２０．０質量％が好ましく、６．０〜１８．０質量％がより好ましく、８．０〜１７．０質量％がさらに好ましい。
【００６７】
カチオン性重合体と不粘着化剤の添加割合は特に限定されないが、不粘着化剤を、カチオン性重合体に対して、好ましくは１．０〜２０．０倍量、より好ましくは１．５〜１０．０倍量、さらに好ましくは２．０〜７．５倍量の割合で用いることができる。カチオン性重合体と不粘着化剤をこのような添加割合で被処理水に添加することで塗料スラッジの浮上速度をより向上させることが可能となる。
【００６８】
以上詳述した本実施形態の水処理方法は、湿式塗装ブースの循環水等の塗料を含む被処理水に、上記カチオン性重合体を含む水処理剤を添加することで、当該カチオン性重合体が被処理水中の塗料に結合し、被処理水を処理することができる。この水処理方法では、上述の水処理剤が有する作用により、被処理水中の塗料を凝集させ、かつフロック化させて、塗料スラッジの浮上速度を向上させることができる。
【００６９】
なお、本実施形態の水処理方法を、処理対象となる被処理水の水質を管理するための装置（例えば、パーソナルコンピュータ等）におけるＣＰＵ等を含む制御部によって実現させることも可能である。また、本実施形態に係る水処理方法を、湿式塗装ブースにおける循環水を管理するための装置（例えば、パーソナルコンピュータ等）におけるＣＰＵ等を含む制御部によって実現させることも可能である。
さらに、本実施形態に係る水処理方法を、記録媒体（不揮発性メモリ（ＵＳＢメモリ等）、ＨＤＤ、ＣＤ等）等を備えるハードウェア資源にプログラムとして格納し、前記制御部によって実現させることも可能である。当該制御部によって、被処理水に上記水処理剤又は当該水処理剤に使用する各成分を添加するように制御する水処理システム、塗装システム、及び湿式塗装ブース循環水システムを提供することも可能である。
【００７０】
本技術に係る水処理剤は、以下のような構成をとることもできる。
［１］塗料を含む被処理水に用いられる水処理剤であって、第四級アンモニウム塩の窒素原子にベンジル基が結合した構造を有する、（メタ）アクリル酸エステルの第四級アンモニウム塩に由来する構成単位を有し、かつ固有粘度が０．３〜２．０ｄＬ／ｇであるカチオン性重合体を含む、水処理剤。
［２］前記カチオン性重合体の固有粘度が０．５〜０．９ｄＬ／ｇである前記［１］に記載の水処理剤。
［３］前記（メタ）アクリル酸エステルの第四級アンモニウム塩が、（メタ）アクリロイルオキシアルキルベンジルジアルキルアンモニウム塩である前記［１］又は［２］に記載の水処理剤。
［４］前記（メタ）アクリル酸エステルの第四級アンモニウム塩が、［２−（（メタ）アクリロイルオキシ）エチル］ベンジルジメチルアミニウム・クロリドである前記［１］〜［３］の何れか１つに記載の水処理剤。
［５］前記カチオン性重合体が前記（メタ）アクリル酸エステルの第四級アンモニウム塩の単独重合体である前記［１］〜［４］の何れか１つに記載の水処理剤。
［６］前記カチオン性重合体の質量平均分子量が３万〜１３万である前記［１］〜［５］の何れか１つに記載の水処理剤。
［７］さらに、不粘着化剤を含む前記［１］〜［６］の何れか１つに記載の水処理剤。
［８］前記不粘着化剤がフェノール系樹脂である前記［７］に記載の水処理剤。
［９］前記被処理水が、湿式塗装ブースにおける循環水である前記［１］〜［８］の何れか１つに記載の水処理剤（湿式塗装ブースにおける循環水処理剤）。
【００７１】
本技術に係る水処理方法は、以下のような構成をとることもできる。
［１０］塗料を含む被処理水に、前記［１］〜［９］の何れか１つに記載の水処理剤を添加する水処理方法。
［１１］第四級アンモニウム塩の窒素原子にベンジル基が結合した構造を有する、（メタ）アクリル酸エステルの第四級アンモニウム塩に由来する構成単位を有し、かつ固有粘度が０．３〜２．０ｄＬ／ｇであるカチオン性重合体を、塗料を含む被処理水に添加する水処理方法。
［１２］前記カチオン性重合体の固有粘度が０．５〜０．９ｄＬ／ｇである前記［１１］に記載の水処理方法。
［１３］前記（メタ）アクリル酸エステルの第四級アンモニウム塩が、（メタ）アクリロイルオキシアルキルベンジルジアルキルアンモニウム塩である前記［１１］又は［１２］に記載の水処理方法。
［１４］前記（メタ）アクリル酸エステルの第四級アンモニウム塩が、［２−（（メタ）アクリロイルオキシ）エチル］ベンジルジメチルアミニウム・クロリドである前記［１１］〜［１３］の何れか１つに記載の水処理方法。
［１５］前記カチオン性重合体が前記（メタ）アクリル酸エステルの第四級アンモニウム塩の単独重合体である前記［１１］〜［１４］の何れか１つに記載の水処理方法。
［１６］前記カチオン性重合体の質量平均分子量が３万〜１３万である前記［１１］〜［１５］の何れか１つに記載の水処理方法。
［１７］さらに、不粘着化剤を含む前記［１１］〜［１６］の何れか１つに記載の水処理方法。
［１８］前記不粘着化剤がフェノール系樹脂である前記［１７］に記載の水処理方法。
［１９］前記被処理水が、湿式塗装ブースにおける循環水である前記［１１］〜［１８］の何れか１つに記載の水処理方法（湿式塗装ブースにおける循環水の処理方法）。
【実施例】
【００７２】
以下に、湿式塗装ブースの循環水に対して行った実施例及び比較例を挙げて、本発明の効果をさらに詳細に説明するが、本発明は以下の実験例に限定されるものではない。
【００７３】
実施例及び比較例で用いたカチオン性重合体及び不粘着化剤は以下の通りである。
（カチオン性重合体）
・カチオン性重合体ａ：
固有粘度が０．９ｄＬ／ｇであり、質量平均分子量が１３万である、[２−（メタクリロイルオキシ）エチル]ベンジルジメチルアミニウム・クロリド単独重合体。
・カチオン性重合体ｂ：
固有粘度が０．５ｄＬ／ｇであり、質量平均分子量が３万である、[２−（メタクリロイルオキシ）エチル]ベンジルジメチルアミニウム・クロリド単独重合体。
・カチオン性重合体ｃ：
固有粘度が０．２ｄＬ／ｇであり、質量平均分子量が１万である、[２−（メタクリロイルオキシ）エチル]ベンジルジメチルアミニウム・クロリド単独重合体。
・カチオン性重合体ｄ：
固有粘度が６．０ｄＬ／ｇであり、質量平均分子量が約１０００万である、アクリルアミド／［２−（アクリロイルオキシ）エチル］ベンジルジメチルアンモニウムクロリド／［２−（アクリロイルオキシ）エチル］トリメチルアンモニウムクロリド共重合体
・カチオン性重合体ｅ：
固有粘度が３．０ｄＬ／ｇであり、質量平均分子量が約５０万である、アルキルアミン・エピクロルヒドリン縮合物
（不粘着化剤）
不粘着化剤として、フェノール系樹脂のアルカリ水溶液を用いた。
この不粘着化剤は、苛性ソーダ１０ｇと純水１７０ｇをビーカーに採り、７０〜８０℃に加熱した後、撹拌しながらノボラック型フェノール系樹脂（群栄化学工業株式会社製の商品名「レヂトップ（登録商標）ＰＳＭ４３２４」）２０ｇを加えて溶解させて調製した。
【００７４】
また、実施例及び比較例では、後記「水処理試験」において図２Ａ及び図２Ｂに示す試験装置を用いた。
図２Ａは、前記試験装置を示す模式図であり、図２Ｂは、図２Ａで示す試験装置の一部を上方から視た模式図である。図２Ａ及び図２Ｂに示す試験装置３０では、循環水は、循環水槽３５からポンプ３６により配管３７を通って、湿式塗装ブース３１内の循環水路３２へ供給される。循環水路３２からオーバーフローした循環水は、水膜板３３上を流れて循環水槽３５に戻される。また、後記水処理試験で用いた塗料はスプレーガン３４から吐出されて被塗装物への塗装が行われ、循環水による水洗処理によって余剰塗料が捕集され、塗料を含む循環水となって循環する。
なお、前記試験装置は、湿式塗装ブース３１内の換気のためのダクト３８及び排気用ファン３９を備えている。
【００７５】
［水処理試験］
前記試験装置の保有水は５０Ｌ、循環水量は５０Ｌ／分とした。
塗料は、上塗用水性塗料「ＧＷＰ２０００」（日本ペイント株式会社製）又はクリア用溶剤型塗料「ＯＧ１２Ｋ」（日本ペイント株式会社製）を使用する場合には、被塗装物に対し１０ｇ／分の速度で２０分間吹き付けた。前記上塗用水性塗料と前記クリア用溶剤型塗料を併用する場合には、各塗料を５ｇ／分の速度でそれぞれ２０分間吹き付けた。
その後、カチオン性重合体と前記不粘着化剤を、図２Ａ及び図２Ｂに示す試験装置３０の循環水路３２へ別々に連続添加して、試験を行った。各実施例及び比較例で用いた塗料種、カチオン性重合体の種類及びその添加量、並びに不粘着化剤の添加量については、後記表１に記載の通りとした。
試験後の循環水５００ｍＬを１Ｌシリンダーに取って上下に５０回振とうさせた後、塗料スラッジの浮上速度（ｃｍ／分）を測定した。この結果を表１に示す。
なお、表１に記載のカチオン性重合体の添加量及び不粘着化剤の添加量は、用いた塗料の固形分質量に対する樹脂固形分量としての添加量である。
【００７６】
【表１】
2015188846.tif 000005
【００７７】
以上の結果から、比較例１〜１５と比較して、実施例１〜８では、被処理水（湿式塗装ブースにおける循環水）中の塗料が水性塗料単独、溶剤型塗料単独、又はそれらの混合塗料の何れの塗料種においても、塗料スラッジが速く浮上することが確認された。
よって、実施例１〜８で使用したカチオン性重合体を含む水処理剤は、被処理水中の塗料を凝集させ、かつフロック化させて、塗料スラッジの浮上速度の向上に寄与することができ、容易にかつ効率的に塗料スラッジを浮上分離させることができると考えられる。
したがって、実施例１〜８で使用したカチオン性重合体を含む水処理剤は、湿式塗装ブースにおける循環水等の塗料を含む被処理水に対する水処理剤として有効であると考えられる。
【符号の説明】
【００７８】
１  湿式塗装ブース
２  塗装対象物
３  水膜板
４  循環水槽
５  スクリーン
６  泡消シャワー
７  固液分離装置
８  塗料スラッジ回収槽
９  排気用ファン
１０  排気用フィルター
１１、１２  ポンプ
２１、２２、２３、２４、２５  配管
３０  試験装置
３１  湿式塗装ブース
３２  循環水路
３３  水膜板
３４  スプレーガン
３５  循環水槽
３６  ポンプ
３７  配管
３８  ダクト
３９  排気用ファン
【図１】
2015188846.tif 000006
【図２Ａ】
2015188846.tif 000007
【図２Ｂ】
2015188846.tif 000008